(57)【要約】【課題】優れた防風性と染色堅牢性とを有する共重合ポリエステル繊維織物の製造方法、および該製造方法により得られた共重合ポリエステル繊維織物および繊維製品を提供すること。【解決手段】単繊維の横断面形状が２箇所以上のくびれ部を有する断面扁平度２〜６の扁平断面である共重合ポリエステルを用いて織物を得た後、該織物に染色加工を施す共重合ポリエステル繊維織物の製造方法であって、前記共重合ポリエステル繊維として特定の共重合ポリエステル繊維を用い、かつ染色する際にカチオン染料を用いる。【選択図】図１
2010180504.tif 000002
【特許請求の範囲】
【請求項１】
単繊維の横断面形状が２箇所以上のくびれ部を有する断面扁平度２〜６の扁平断面である共重合ポリエステル繊維を用いて織物を得た後、該織物に染色加工を施す共重合ポリエステル繊維織物の製造方法であって、
前記の共重合ポリエステル繊維が、共重合成分として、酸成分中にスルホイソフタル酸の金属塩（Ａ）および下記式（Ｉ）で表される化合物（Ｂ）を下記数式（１）および（２）を同時に満足するよう含有し、かつ該共重合ポリエステルのガラス転移温度が７０〜８５℃の範囲内にあり、かつ該共重合ポリエステルの固有粘度が０．５５〜１．００ｄＬ／ｇの範囲内にある共重合ポリエステルからなる共重合ポリエステル繊維であり、
かつ、染色する際にカチオン染料を用いることを特徴とする共重合ポリエステル繊維織物の製造方法。
【化１】
2010180504.tif 000006
［上記式中、Ｒは水素原子又は炭素数１〜１０個のアルキル基を表し、Ｘは４級ホスホニ
ウムイオン又は４級アンモニウムイオンを表す。］
３．０≦Ａ＋Ｂ≦５．０            （１）
０．２≦Ｂ／（Ａ＋Ｂ）≦０．７    （２）
［上記数式中、Ａは共重合ポリエステルを構成する全酸成分を基準とするスルホイソフタ
ル酸の金属塩（Ａ）の共重合量（モル％）、Ｂは共重合ポリエステルを構成する全酸成分
を基準とする上記式（Ｉ）で表される化合物（Ｂ）の共重合量（モル％）を表す。］
【請求項２】
前記共重合ポリエステル中のジエチレングリコール含有量が２．５重量％以下である、請求項１に記載の共重合ポリエステル繊維織物の製造方法。
【請求項３】
前記スルホイソフタル酸の金属塩（Ａ）が、５−ナトリウムスルホイソフタル酸または５−ナトリウムスルホイソフタル酸ジメチルである、請求項１または請求項２に記載の共重合ポリエステル繊維織物の製造方法。
【請求項４】
上記式（Ｉ）で表される化合物（Ｂ）が、５−スルホイソフタル酸テトラブチルホスホニウムまたは５−スルホイソフタル酸ジメチルテトラブチルホスホニウムである、請求項１〜３のいずれかに記載の共重合ポリエステル繊維織物の製造方法。
【請求項５】
前記共重合ポリエステル繊維の総繊度が２４〜４０ｄｔｅｘの範囲内である、請求項１〜４のいずれかに記載の共重合ポリエステル繊維織物の製造方法。
【請求項６】
前記共重合ポリエステル繊維の単繊維繊度が１〜５ｄｔｅｘの範囲内である、請求項１〜５のいずれかに記載の共重合ポリエステル繊維織物の製造方法。
【請求項７】
前記共重合ポリエステル繊維の引張り強度が３．０ｃＮ／ｄｔｅｘ以上である、請求項１〜６のいずれかに記載の共重合ポリエステル繊維織物の製造方法。
【請求項８】
前記共重合ポリエステル繊維が無撚である、請求項１〜７のいずれかに記載の共重合ポリエステル繊維織物の製造方法。
【請求項９】
織物組織が平織物組織である、請求項１〜８のいずれかに記載の共重合ポリエステル繊維織物の製造方法。
【請求項１０】
織物に染色加工を施す際に常圧で染色加工を行う、請求項１〜９のいずれかに記載の共重合ポリエステル繊維織物の製造方法。
【請求項１１】
請求項１〜１０のいずれかに記載された製造方法により製造された共重合ポリエステル繊維織物。
【請求項１２】
織物の目付が６５ｇ／ｍ２以下である、請求項１１に記載の共重合ポリエステル繊維織物。
【請求項１３】
下記式により算出される織物のカバーファクター（ＣＦ）が１６５０〜２２００の範囲内である、請求項１１または請求項１２に記載の共重合ポリエステル繊維織物。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【請求項１４】
織物の経方向の引裂強力と緯方向の引裂強力がともに５．５Ｎ以上である、請求項１１〜１３のいずれかに記載の共重合ポリエステル繊維織物。
【請求項１５】
織物の通気性が１．３ｃｃ／ｃｍ２／ｓｅｃ以下である、請求項１１〜１４のいずれかに記載の共重合ポリエステル繊維織物。
【請求項１６】
請求項１１〜１５のいずれかに記載の織物を用いてなる、ダウンジャケット、ウインドブレーカー、カイト、セールクロス、テント、および寝袋からなる群より選択されるいずれかの繊維製品。
【発明の詳細な説明】
【技術分野】
【０００１】
本発明は、優れた防風性と染色堅牢性とを有する共重合ポリエステル繊維織物の製造方法、および該製造方法により得られた共重合ポリエステル繊維織物および繊維製品に関する。
【背景技術】
【０００２】
従来、ダウンジャケット、ウインドブレーカー、カイト、セールクロス、テント、寝袋などの繊維製品において、防風性に優れた織物が必要とされており、ポリエチレンテレフタレートからなる扁平断面繊維を用いた織物などが提案されている（例えば、特許文献１参照）。
しかしながら、かかる織物では防風性に優れるものの染色堅牢性が良くないという問題があった。
【先行技術文献】
【特許文献】
【０００３】
【特許文献１】特開２００８−２０３９号公報
【発明の概要】
【発明が解決しようとする課題】
【０００４】
本発明は上記の背景に鑑みなされたものであり、その目的は、優れた防風性と染色堅牢性とを有する共重合ポリエステル繊維織物の製造方法、および該製造方法により得られた共重合ポリエステル繊維織物および繊維製品を提供することにある。
【課題を解決するための手段】
【０００５】
本発明者は上記の課題を達成するため鋭意検討した結果、特定の共重合ポリエステルからなる扁平断面繊維を用いて織物を得た後、該織物にカチオン染料で染色加工を施すことにより優れた防風性と染色堅牢性とを有する共重合ポリエステル繊維織物が得られることを見出し、さらに鋭意検討を重ねることにより本発明を完成するに至った。
【０００６】
かくして、本発明によれば「単繊維の横断面形状が２箇所以上のくびれ部を有する断面扁平度２〜６の扁平断面である共重合ポリエステル繊維を用いて織物を得た後、該織物に染色加工を施す共重合ポリエステル繊維織物の製造方法であって、
前記の共重合ポリエステル繊維が、共重合成分として、酸成分中にスルホイソフタル酸の金属塩（Ａ）および下記式（Ｉ）で表される化合物（Ｂ）を下記数式（１）および（２）を同時に満足するよう含有し、かつ該共重合ポリエステルのガラス転移温度が７０〜８５℃の範囲内にあり、かつ該共重合ポリエステルの固有粘度が０．５５〜１．００ｄＬ／ｇの範囲内にある共重合ポリエステルからなる共重合ポリエステル繊維であり、
かつ、染色する際にカチオン染料を用いることを特徴とする共重合ポリエステル繊維織物の製造方法。」が提供される。
【０００７】
【化１】
2010180504.tif 000003
［上記式中、Ｒは水素原子又は炭素数１〜１０個のアルキル基を表し、Ｘは４級ホスホニ
ウムイオン又は４級アンモニウムイオンを表す。］
３．０≦Ａ＋Ｂ≦５．０            （１）
０．２≦Ｂ／（Ａ＋Ｂ）≦０．７    （２）
［上記数式中、Ａは共重合ポリエステルを構成する全酸成分を基準とするスルホイソフタ
ル酸の金属塩（Ａ）の共重合量（モル％）、Ｂは共重合ポリエステルを構成する全酸成分
を基準とする上記式（Ｉ）で表される化合物（Ｂ）の共重合量（モル％）を表す。］
【０００８】
その際、前記共重合ポリエステル中のジエチレングリコール含有量が２．５重量％以下であることが好ましい。また、前記スルホイソフタル酸の金属塩（Ａ）が、５−ナトリウムスルホイソフタル酸または５−ナトリウムスルホイソフタル酸ジメチルであることが好ましい。また、上記式（Ｉ）で表される化合物（Ｂ）が、５−スルホイソフタル酸テトラブチルホスホニウムまたは５−スルホイソフタル酸ジメチルテトラブチルホスホニウムであることが好ましい。また、前記共重合ポリエステル繊維の総繊度が２４〜４０ｄｔｅｘの範囲内であることが好ましい。また、前記共重合ポリエステル繊維の単繊維繊度が１〜５ｄｔｅｘの範囲内であることが好ましい。また、前記共重合ポリエステル繊維の引張り強度が３．０ｃＮ／ｄｔｅｘ以上であることが好ましい。また、前記共重合ポリエステル繊維が無撚であることが好ましい。また、織物組織が平織物組織であることが好ましい。また、織物に染色加工を施す際に常圧で染色加工を行うことが好ましい。
【０００９】
また、本発明によれば、前記の製造方法により製造された共重合ポリエステル繊維織物が提供される。
その際、織物の目付が６５ｇ／ｍ２以下であることが好ましい。また、下記式により算出される織物のカバーファクター（ＣＦ）が１６５０〜２２００の範囲内であることが好ましい。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００１０】
また、織物の経方向の引裂強力と緯方向の引裂強力がともに５．５Ｎ以上であることが好ましい。また、織物の通気性が１．３ｃｃ／ｃｍ２／ｓｅｃ以下であることが好ましい。
また、本発明によれば、前記の織物を用いてなる、ダウンジャケット、ウインドブレーカー、カイト、セールクロス、テント、および寝袋からなる群より選択されるいずれかの繊維製品が提供される。
【発明の効果】
【００１１】
本発明によれば、優れた防風性と染色堅牢性とを有する共重合ポリエステル繊維織物の製造方法、および該製造方法により得られた共重合ポリエステル繊維織物および繊維製品が得られる。
【図面の簡単な説明】
【００１２】
【図１】本発明において、共重合ポリエステル繊維の単繊維断面形状として採用することのできる、くびれ部を有する扁平断面形状を模式的に例示したものである。
【発明を実施するための形態】
【００１３】
以下、本発明を詳細に説明する。
本発明に使用される共重合ポリエステルとは、テレフタル酸又はそのエステル形成性誘導体と、エチレングリコール成分とを重縮合反応せしめて得られるエチレンテレフタレートを主たる繰返し単位とする共重合ポリエステルであり、共重合成分としてスルホイソフタル酸の金属塩（Ａ）及び下記式（Ｉ）で表される化合物（Ｂ）を下記数式（１）及び（２）を同時に満足する状態で含有する共重合ポリエステルであり、該共重合ポリエステルのガラス転移温度が７０〜８５℃の範囲にあり、かつ得られる共重合ポリエステルの固有粘度が０．５５〜１．００ｄＬ／ｇの範囲にあることを特徴とするポリエステルである。
【００１４】
【化２】
2010180504.tif 000004
［上記式中、Ｒは水素又は炭素数１〜１０個のアルキル基を表し、Ｘは４級ホスホニウム
塩又は４級アンモニウム塩を表す。］
３．０≦Ａ＋Ｂ≦５．０            （１）
０．２≦Ｂ／（Ａ＋Ｂ）≦０．７    （２）
［上記数式中、Ａは共重合ポリエステルを構成する全酸成分を基準とするスルホイソフタル酸の金属塩（Ａ）の共重合量（モル％）、Ｂは共重合ポリエステルを構成する全酸成分を基準とする上記式（Ｉ）で表される化合物（Ｂ）の共重合量（モル％）を表す。］
【００１５】
ここでテレフタル酸のエステル形成性誘導体とは、テレフタル酸の、ジメチルエステル、ジエチルエステル、ジプロピルエステル、ジブチルエステル、ジヘキシルエステル、ジオクチルエステル、ジデシルエステル、若しくはジフェニルエステル又はテレフタル酸ジクロライド、テレフタル酸ジブロマイドを挙げる事ができるが、これらの中でもテレフタル酸ジメチルエステルが好ましい。
【００１６】
（共重合ポリエステルについて）
本発明における共重合ポリエステルとはエチレンテレフタレートを主たる繰返し単位とするポリエステルであり、主たる繰り返し単位とは共重合ポリエステルを構成する全繰り返し単位あたり８０モル％以上がエチレンテレフタレート単位であることを指している。他の２０モル％以下の範囲内で他の成分が共重合されていても良い。好ましくは９０モル％以上がエチレンテレフタレート単位であることである。その他の共重合成分としては、ジカルボン酸成分としてイソフタル酸、２，６−ナフタレンジカルボン酸、２，７−ナフタレンジカルボン酸、４，４’−ジフェニルジカルボン酸、４，４’−ジフェニルメタンジカルボン酸、ジフェニルケトンジカルボン酸、４，４’−ジフェニルスルホンジカルボン酸、コハク酸、アジピン酸、アゼライン酸を挙げる事ができ、グリコール成分として１，２−プロピレングリコール、トリメチレングリコール、テトラメチレングリコール、ヘプタメチレングリコール、ヘキサメチレングリコール、ジエチレングリコール、ジプロピレングリコール、ビス（トリメチレングリコール）、ビス（テトラメチレングリコール）、トリエチレングリコール、１，４−ジヒドロキシシクロヘキサン、１，４−シクロヘキサンジメタノールが挙げる事ができ、これらの１種以上のジカルボン酸と１種以上のグリコール成分を反応させて得られる成分を繰り返し単位として共重合されていても良い。
【００１７】
（スルホイソフタル酸の金属塩（Ａ）について）
本発明で使用されるスルホイソフタル酸の金属塩（Ａ）としては、５−スルホイソフタル酸のアルカリ金属塩（リチウム塩、ナトリウム塩、カリウム塩、ルビジウム塩、セシウム塩）が例示される。必要に応じてこれら化合物のマグネシウム塩、カルシウム塩等のアルカリ土類塩を併用しても良い。また、これらのエステル形成性誘導体も好ましく例示される。エステル形成性誘導体としてはジメチルエステル、ジエチルエステル、ジプロピルエステル、ジブチルエステル、ジヘキシルエステル、ジオクチルエステル、ジデシルエステル、ジフェニルエステル、５−スルホイソフタル酸金属塩のジハロゲン化物を挙げる事ができるが、これらの中でもジメチルエステルが好ましい。これらの化合物群の中では、熱安定性、コストなどの面から、５−スルホイソフタル酸のアルカリ金属塩が好ましく例示され、特に５−ナトリウムスルホイソフタル酸又はそのジメチルエステルである５−ナトリウムスルホイソフタル酸ジメチルが特に好ましく例示される。これらの条件を満たす化合物である場合に、ポリエステル繊維とした場合の充分なカチオン可染性と充分な繊維強度の両立が可能となる。
【００１８】
（化合物（Ｂ）について）
また、上記式（Ｉ）で表される化合物（Ｂ）としては、５−スルホイソフタル酸又はその低級アルキルエステルの４級ホスホニウム塩又は４級アンモニウム塩である。４級ホスホニウム塩、４級アンモニウム塩としては、リン原子又は窒素原子にアルキル基、ベンジル基又はフェニル基が結合した４級ホスホニウム塩、４級アンモニウム塩が好ましく、特に４級ホスホニウム塩であることが好ましい。また、４つある置換基は同一であっても異なっていても良い。上記式（Ｉ）で表される化合物の具体例としては、５−スルホイソフタル酸テトラブチルホスホニウム塩、５−スルホイソフタル酸エチルトリブチルホスホニウム塩、５−スルホイソフタル酸ベンジルトリブチルホスホニウム塩、５−スルホイソフタル酸フェニルトリブチルホスホニウム塩、５−スルホイソフタル酸テトラフェニルホスホニウム塩、５−スルホイソフタル酸ブチルトリフェニルホスホニウム塩、５−スルホイソフタル酸ベンジルトリフェニルホスホニウム塩、５−スルホイソフタル酸テトラメチルアンモニウム塩、５−スルホイソフタル酸テトラエチルアンモニウム塩、５−スルホイソフタル酸テトラブチルアンモニウム塩、５−スルホイソフタル酸テトラフェニルアンモニウム塩、５−スルホイソフタル酸ベンジルトリメチルアンモニウム塩、５−スルホイソフタル酸ベンジルトリメチルアンモニウム塩、あるいはこれらイソフタル酸誘導体のジメチルエステル、ジエチルエステル、ジプロプルエステル、ジブチルエステル、ジへキシルエステル、ジオクチルエステル、ジデシルエステルが好ましく例示される。これらのイソフタル酸誘導体の中でも、５−スルホイソフタル酸ジメチルテトラブチルホスホニウム塩、５−スルホイソフタル酸ジメチルベンジルトリブチルホスホニウム塩、５−スルホイソフタル酸ジメチルテトラフェニルホスホニウム塩、５−スルホイソフタル酸ジメチルテトラメチルアンモニウム塩、５−スルホイソフタル酸ジメチルテトラエチルアンモニウム塩、５−スルホイソフタル酸ジメチルテトラブチルアンモニウム塩、５−スルホイソフタル酸ジメチルベンジルトリメチルアンモニウム塩がより好ましく例示される。これらの条件を満たす化合物である場合に、ポリエステル繊維とした場合の充分なカチオン可染性と充分な繊維強度の両立が可能となる。
【００１９】
（数式（１）について）
本発明において、ポリエステルに共重合させる上記のスルホイソフタル酸の金属塩（Ａ）と上記の化合物（Ｂ）の合計は共重合ポリエステルを構成する全酸成分を基準として、（Ａ）成分と（Ｂ）成分の和Ａ＋Ｂが３．０〜５．０モル％の範囲である必要がある。３．０モル％より少ないと、常圧下でのカチオン染色では十分な染着を得ることができない。一方、５．０モル％より多くなると、得られるポリエステル糸の強度が低下するため実用に適さない。さらに染料を過剰に消費するため、コスト面でも不利である。好ましくは３．２〜４．８モル％であり、より好ましくは３．３〜４．７モル％である。
【００２０】
（数式（２）について）
また、スルホイソフタル酸の金属塩（Ａ）と化合物（Ｂ）の成分比は上記のモル％の値にて、Ｂ／（Ａ＋Ｂ）が０．２〜０．７の範囲にある必要がある。０．２未満、つまり成分Ａの割合が多い状態では、スルホイソフタル酸金属塩による増粘効果により、得られる共重合ポリエステルの重合度を上げることが困難になる。一方、０．７より大、つまり化合物（Ｂ）の割合が多い状態では、重縮合反応が遅くなり、さらに化合物（Ｂ）の比率が多くなると熱分解反応が進むため重合度を上げることが困難となる。さらに、化合物（Ｂ）の比率多くなると共重合ポリエステルの熱安定性が悪化し、溶融紡糸段階で再溶融した際の熱分解反応による分子量の低下が大きくなるため、得られるポリエステル糸の強度が低下するため、好ましくない。好ましくは０．２３〜０．６５であり、より好ましくは０．２５〜０．６０である。
【００２１】
スルホイソフタル酸の金属塩（Ａ）をポリエステルに共重合することによりカチオン可染性は付与する事ができるが、スルホン酸金属塩基間のイオン結合に由来すると思われる共重合ポリエステルの溶融粘度の増粘効果のため共重合ポリエステルを高重合度化することが困難であった。そのため十分に高い重合度、高い固有粘度を有する共重合ポリエステルが得られず、その高い固有粘度でない共重合ポリエステルから得られるポリエステル繊維は、繊維強度が著しく低下する問題があった。一方その問題を解消するためにスルホイソフタル酸のテトラアルキルアンモニウム塩又はスルホイソフタル酸のテトラアルキルホスホニウム塩、即ち化合物（Ｂ）をポリエステルに共重合することが開示されているが、当該化合物は重合反応中に熱分解を起こしやすいため、共重合量を上げようとすると熱分解反応が進みやすい問題があり、繊維強度を高い値にすることが依然として困難であった。本発明の共重合ポリエステルにおいては、これらのスルホイソフタル酸の金属塩（Ａ）と化合物（Ｂ）を併用し、双方の化合物の共重合量、共重合比率、共重合ポリエステルのガラス転移温度及び固有粘度を特定の範囲に設定することによって、充分なカチオン染料による染色性と高い繊維強度を両立させ、且つ熱セット性が良好で捲縮を固定しやすいと言った物性をも同時に有する。この熱セット性が良好で捲縮を固定しやすいという物性をも有することは驚くべき事である。
【００２２】
（ガラス転移温度について）
本発明の共重合ポリエステルは、ＤＳＣ（示差走査熱量測定）法による測定方法（昇温
速度＝２０℃／ｍｉｎ）でのガラス転移温度（Ｔｇ）が７０〜８５℃の範囲であることが肝要である。Ｔｇが７０℃以下の場合、溶融紡糸による得られたポリエステル繊維の熱セット性が悪化し、仮撚捲縮加工性が悪化し、撚りがかからない状態となるため、該共重合ポリエステルからなるポリエステル繊維から得られる布帛の風合いが悪化するおそれがある。ガラス転移温度を下げる方法としては、アジピン酸、セバシン酸、ジエチレングリコール、ポリエチレングリコールなどを共重合することで成されるが、本発明においてはこれら共重合成分が、上記のガラス転移温度の条件を満足する範囲であれば微量共重合されていても良い。Ｔｇの好ましい値の範囲は７１〜８０℃である。
【００２３】
通常、ポリエチレンテレフタレートのガラス転移温度は７０〜８０℃くらいであることが知られているので、本発明において、共重合ポリエステルは、上述のように他の共重合成分が共重合されていても良いが、共重合した結果ガラス転移温度を著しく降下させる成分については共重合させることは好ましくない。ガラス転移温度を上記の値の範囲にするには、例えば上述の共重合ポリエステルの説明の項で挙げた共重合されても良い化合物の種類・共重合率を適宜調整して共重合させることを挙げる事ができる。
【００２４】
（固有粘度について）
本発明の共重合ポリエステルの固有粘度（溶媒：オルトクロロフェノール、測定温度：３５℃）は０．５５〜１．００ｄＬ／ｇの範囲であることが肝要である。固有粘度が０．５５ｄＬ／ｇ以下である場合、得られるポリエステル繊維の強度が不足し、一方、１．００ｄＬ／ｇ以上とする場合、溶融粘度が高くなりすぎて溶融成型が困難になるため好ましくなく、また、溶融重合法に引続いて固相重合法により共重合ポリエステルの重縮合工程での生産コストが大幅に増大するため好ましくない。共重合ポリエステルの固有粘度としては、０．６０〜０．９０ｄＬ／ｇの範囲がさらに好ましい。共重合ポリエステルの固有粘度を０．５５〜１．００ｄＬ／ｇの範囲にするためには、溶融重合を行う際の最終の重合温度、重合時間を調整したり、溶融重合法のみでは困難な場合には固相重合を行って適宜調整することができる。本発明においては、スルホイソフタル酸の金属塩（Ａ）及び化合物（Ｂ）を上記数式（１）及び（２）を満たすようにポリエチレンテレフタレートに対して共重合を行うことで上述のような手法により固有粘度を０．５５〜１．００ｄＬ／ｇにすることが可能となる。
【００２５】
（ＤＥＧ含有量について）
本発明における共重合ポリエステルに含有されるジエチレングリコールは、２．５重量％以下であることが好ましい。より好ましくは２．２重量％以下、さらにより好ましくは１．８５〜２．２重量％である。一般にカチオン可染性ポリエステルを製造する際には、ポリエステルの製造工程において副生するジエチレングリコール（ＤＥＧ）量を抑制するために、ＤＥＧ抑制剤として少量のアルカリ金属塩、アルカリ土類金属塩、水酸化テトラアルキルホスホニウム、水酸化テトラアルキルアンモニウム、トリアルキルアミンなどの少なくとも１種類を、使用するカチオン可染性モノマー（本発明の場合はスルホイソフタル酸の金属塩（Ａ）及び化合物（Ｂ）の全モル量）に対して、１〜２０モル％程度を添加することが好ましい。
【００２６】
（共重合ポリエステルの製造方法について）
本発明における共重合ポリエステルの製造は特に限定されず、スルホイソフタル酸の金属塩（Ａ）（以下化合物Ａと略称することがある。）及び化合物（Ｂ）を請求項１に記載の条件を満たすように留意する他は、通常知られているポリエステルの製造方法が用いられる。すなわち、テレフタル酸とエチレングリコールの直接エステル化反応させる、あるいはテレフタル酸ジメチルに代表されるテレフタル酸のエステル形成性誘導体とエチレングリコールとをエステル交換反応させて低重合体を製造する。次いでこの反応生成物を重縮合触媒の存在下で減圧加熱して所定の重合度になるまで重縮合反応させることにより製造される。スルホイソフタル酸を含有する芳香族ジカルボン酸及び／又はそのエステル誘導体（スルホイソフタル酸の金属塩（Ａ）及び化合物（Ｂ））を共重合する方法についても通常知られている製造方法を用いる事ができる。これらの化合物の反応工程への添加時期は、エステル交換反応又はエステル化反応の開始当初から重縮合反応の開始までの任意の時期に添加することができる。
【００２７】
またエステル交換反応時の触媒についても通常のエステル交換反応を行う際に用いられる触媒化合物を用いる事ができる。重縮合触媒についても通常用いられるアンチモン化合物、ゲルマニウム化合物、チタン化合物を用いる事ができる。またチタン化合物と芳香族多価カルボン酸又はその無水物との反応生成物、チタン化合物とリン化合物の反応生成物を用いても良い。
【００２８】
（その他添加剤について）
また、本発明における共重合ポリエステルは、必要に応じて少量の添加剤、例えば酸化防止剤、蛍光増白剤、帯電防止剤、抗菌剤、紫外線吸収剤、光安定剤、熱安定剤、遮光剤又は艶消し剤などを含んでいても良い。特に酸化防止剤、艶消し剤などは特に好ましく添加される。
【００２９】
（溶融紡糸について）
単繊維の横断面形状が２箇所以上のくびれ部を有する断面扁平度２〜６（好ましくは３漢）の扁平断面となるような口金を用いて溶融紡糸する。ここで、断面扁平度とは、図１に示す長辺の長さ（Ｂ）と短辺の長さ（Ｃ１）との比（Ｂ／Ｃ１）である。また、くびれ部とは図１に模式的に示すように、短辺の長さが短くなっている部分のことである。かかるくびれ部において、凹部の深さとしては、短辺の長さの最大値と最小値の比（Ｃ１／Ｃ２）で、１．０５以上（好ましくは１．１〜１．５）となる深さであることが好ましい。また、図１に示すように長軸に対して左右対称であり、かつ膨出部の大きさが全て同じであることが好ましい。なお、図１は、くびれ部が３個所の場合を例示するものである。
【００３０】
その際、乾燥した共重合ポリエステルを２７０〜３００℃の範囲で溶融紡糸して製造することが好ましく、溶融紡糸の引取り速度は４００〜５０００ｍ／分で紡糸することが好ましい。紡糸速度がこの範囲にあると、得られるポリエステル繊維の強度も十分なものであると共に、安定して巻取りを行うこともできる。さらに、上述の方法で得られた未延伸糸もしくは部分延伸糸を、延伸工程にて１．２倍〜６．０倍程度の範囲で延伸し、熱セットすることが好ましい。この延伸は未延伸ポリエステル繊維を一旦巻き取ってから行ってもよく、一旦巻き取ることなく連続的に行ってもよい。
かくして得られた共重合ポリエステル繊維において、繊維強度（引張強度）が３．０ｃＮ／ｄｔｅｘ以上（より好ましくは３．０〜５．０ｃＮ／ｄｔｅｘ）であることが好ましい。なお、このような繊維強度を有する共重合ポリエステル繊維は、前記のように共重合ポリエステルを紡糸、延伸することにより得られる。
【００３１】
（織物の製織について）
前記の共重合ポリエステル繊維を用いて織物を製織する。ここで、前記の共重合ポリエステル繊維の形態としては、単糸繊度が０．００００１〜２０ｄｔｅｘ（より好ましくは１〜５ｄｔｅｘ）、総繊度が２４〜４０ｄｔｅｘ、フィラメント数が２０〜２００本の範囲内のマルチフィラメント（長繊維）であることが好ましい。
かかる共重合ポリエステル繊維（共重合ポリエステルマルチフィラメント）において、撚糸が施されていないことが好ましい。撚糸が施されていると、共重合ポリエステル繊維が織物中において丸く集束するため、経糸と緯糸とで形成される組織間空隙が大きくなり通気性が大きくなるおそれがある。
【００３２】
また、前記の織物において、織組織は特に限定されず、通常の方法で製織されたものでよい。例えば、織物の織組織としては、平織、綾織、朱子織等の三原組織、変化組織、たて二重織、よこ二重織等の片二重組織、たてビロードなどが例示される。層数も単層でもよいし、２層以上の多層でもよい。なかでも、引裂強力を高める上で、組織点の多い平組織またはツイル組織が好ましい。なお、製織の際に用いる織機は特に限定されず、ウオータージェットルームやエアージェットルームなど通常の織機でよい。
【００３３】
（染色加工について）
染色加工はカチオン染料を用いて行うことが肝要である。カチオン染料を用いて染色を行うと、カチオン染料がイオン結合により繊維にしっかりと吸着されるため、優れた染色堅牢性が得られる。分散染料を用いた染色では、十分な染色堅牢性が得られず好ましくない。かかるカチオン染料は市販されている通常のカチオン染料でよい。また、染色加工の条件としては、高圧で染色してもよいが、前記共重合ポリエステル繊維構造体は常圧（１００℃）で染色可能であるので、常圧（１００℃）で染色することが地球環境にやさしく、また染色コストを低減することができ好ましい。なお、染色の際に、染色助剤等を用いることは何らさしつかえない。
【００３４】
（その他の加工）
前記染色加工の前および／または後の工程において、アルカリ減量加工、撥水加工、起毛加工、紫外線遮蔽あるいは抗菌剤、消臭剤、防虫剤、蓄光剤、再帰反射剤、マイナスイオン発生剤等の機能を付与する各種加工を付加適用してもよい。
特に、前記染色加工の後に撥水加工を施すと、織物の撥水性がさらに向上し好ましい。ここで、撥水加工は公知の方法でよい。例えばシリコン系あるいはフツ素系の揆水剤をスプレー法、パツデイング法、浸漬法、コーテイング法などの方法で付与する方法である。この中でパツデイング法は均一に揆水剤を布帛に付与するのに最もすぐれており、好ましい。  
【００３５】
かくして得られた織物には、前記の共重合ポリエステル繊維が織物の経糸および／または緯糸（好ましくは経糸および緯糸）に配され、かつ下記式により算出されるカバーファクター（ＣＦ）が１６５０〜２２００（好ましくは１８００〜２２００）であることが防風性の点で好ましい。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００３６】
該カバーファクターが１６５０よりも小さいと、通気性が大きくなり防風性が損なわれるおそれがある。逆に、該カバーファクターが２２００よりも大きいと単繊維同士が動きにくくなり引裂強力が低下するおそれがある。
【００３７】
本発明の織物において、前記のような単繊維横断面がくびれ部を有する扁平断面形状である共重合ポリエステル繊維が、前記織物の経糸および／または緯糸に配されているので、優れた防風性も呈する。その際、かかる防風性としては、通気性で１．３ｃｃ／ｃｍ２／ｓｅｃ以下であることが好ましい。また、織物が特定のカバーファクターを有するときは、単繊維同士が動きやすくなり引裂強力が向上する。かかる引裂強力としては、織物の経方向の引裂強力と緯方向の引裂強力がともに５．５Ｎ以上であることが好ましい。
【００３８】
次に、本発明の繊維製品は、前記の織物を用いてなる、ダウンジャケット、ウインドブレーカー、カイト、セールクロス、テント、および寝袋から軽量性だけでなく、引裂強力と防風性にも優れる。
なお、前記の織物は前記の繊維製品以外の、カーシート表皮材、床材、天井材などの車両内装材、カップ、パッド等の衣料資材、カーテン、カーペット、マット、家具等のインテリア用品、ベルト、ネット、ロープ、重布、袋類、フェルト、フィルター等の産業資材、アクセサリー、形態ストラップ、めがね拭き、食器拭き、マウスパッド、ぬいぐるみ、おもちゃ張り、帽子、手袋、ホワイトボードクリーナー、ノートの表紙等の小物類としても好適に使用される。
【実施例】
【００３９】
以下、本発明を、実施例を用いて説明するが、本発明はこの実施例に限定されるものではない。なお、実施例中の物性は下記の方法により測定した。
【００４０】
（１）固有粘度：
ポリエステル試料を１００℃、６０分間でオルトクロロフェノールに溶解した希薄溶液を、３５℃でウベローデ粘度計を用いて測定した値から求めた。なお、チップの固有粘度をηＣ、紡糸後の未延伸糸の固有粘度をηＦと称する。
【００４１】
（２）ジエチレングリコール（ＤＥＧ）含有量：
ヒドラジンヒドラート（抱水ヒドラジン）を用いてポリエステル試料チップを分解し、この分解生成物中のジエチレングリコールの含有量をガスクロマトグラフィー（ヒューレットパッカード社製（ＨＰ６８５０型））を用いて測定した。
【００４２】
（３）ポリマーのガラス転移温度（Ｔｇ）：
示差走査熱量計（セイコーインスツルメント社製ＤＳＣ：Ｑ１０型）を用いて、昇温速度＝２０℃／ｍｉｎで測定した。
【００４３】
（４）ポリエステル繊維の引張強度（破断強度）、引張伸度（破断伸度）
ＪＩＳ  Ｌ１０１３：１９９９  ８．５に記載の方法により測定を行った。引張強度（破断強度）を繊維強度とする。
【００４４】
（５）目付
ＪＩＳ  Ｌ１０９６により目付を測定した。
【００４５】
（６）カチオン可染性：
ＣＡＴＨＩＬＯＮ  ＢＬＵＥ  ＣＤ−ＦＲＬＨ）０．２ｇ／Ｌ、ＣＤ−ＦＢＬＨ０．２
ｇ／Ｌ（いずれも保土ヶ谷化学株式会社製のカチオン可染性染料）、硫酸ナトリウム３ｇ
／Ｌ、酢酸０．３ｇ／Ｌの染色液中にて１００℃（常圧）で１時間、浴比１：５０で染色を行い、次式により染着率を求めた。
染着率＝（ＯＤ０−ＯＤ１）／ＯＤ０
ＯＤ０：染色前の染液の５７６ｎｍの吸光度
ＯＤ１：染色後の染液の５７６ｎｍの吸光度
本発明の実施例では、染着率９８％以上のものを可染性良好と判断した。
【００４６】
（７）カバーファクターＣＦ
下記式により、カバーファクターＣＦを求めた。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００４７】
（８）染料移行汚染堅牢性
試験片（５ｃｍ×５ｃｍ）と、該試験片と同一の白布に検討布帛と添付片（５ｃｍ×５ｃｍ）とが接触するようにアルミ板２枚の間に挟み込んだ後、そのアルミ板の上に４４．１Ｎ（４．５ｋｇｆ）の荷重をかけ、恒温加熱処理機で１２０℃×８０分の熱処理を行い、試験片から添付白布への染料移行状態を汚染用グレースケールで１〜５級に等級判定を行った。等級が高いほど、堅牢度が良好である。
【００４８】
（９）撥水性
ＪＩＳ  Ｌ−１０９２に記載のスプレー法により撥水点を求め、撥水性の評価を行った。
【００４９】
（１０）通気性
ＪＩＳ  Ｌ  １０９６−１９９８、６．２７．１、Ａ法（フラジール形通気性試験機法）により通気性（ｃｃ／ｃｍ２・ｓ）を測定した。
【００５０】
（１１）引裂強力
ＪＩＳ  Ｌ１０９６  ６．１５  Ｄ法により引裂強力（Ｎ）を測定した。
【００５１】
［実施例１］
テレフタル酸ジメチル１００重量部、５−ナトリウムスルホイソフタル酸ジメチル４．１重量部とエチレングリコール６０重量部の混合物に、酢酸マンガン０．０３重量部、酢酸ナトリウム三水和物０．１２重量部を添加し、１４０℃から２４０℃まで徐々に昇温しつつ、反応の結果生成するメタノールを系外に留出させながらエステル交換反応を行った。その後、正リン酸０．０３重量部を添加し、エステル交換反応を終了させた。
【００５２】
その後、反応生成物に三酸化アンチモン０．０５重量部と５−スルホイソフタル酸テトラブチルホスホネート２．８重量部と水酸化テトラエチルアンモニウム０．３重量部とトリエチルアミン０．００３重量部を添加して重縮合槽に移し、２８５℃まで昇温し、３０Ｐａ以下の高真空にて重縮合反応を行い、重縮合槽の攪拌機電力の値が所定電力に到達した段階若しくは所定時間を経過した段階で反応を終了させ、常法に従いチップ化（共重合ポリエステル）した。
【００５３】
次いで、４つ山扁平断面（凹部６個所）に穿孔された口金を使用し、前記チップ（共重合ポリエステル）を用いて、１４０℃、５時間乾燥後、紡糸温度２８５℃、巻取り速度４００ｍ／ｍｉｎで未延伸糸を作り、ついで倍率４．０で延伸して熱セットをし、単繊維の横断面形状が図１に示すような、くびれ部（短辺の長さＣの最大／最小＝１．２）を３個所有する扁平断面（断面扁平度３．２）の共重合ポリエステル繊維（マルチフィラメント）３６ｄｔｅｘ／１２フィラメント（引っ張り強度３．２ｃＮ／ｄｔｅｘ）を得た。共重合ポリエステルの製造条件と評価結果の詳細を表１に示した。
次いで、該共重合ポリエステル繊維を平組織織物の経糸および緯糸に用いて、経密度１５９本／２．５４ｃｍ、緯密度１５２本／２．５４ｃｍの生機を得た。
【００５４】
次いで、該織物を通常の方法に従って精練、リラツクス、乾燥、プリセツト、染色、乾燥を行った。染色に用いる染料はカチオン性染料であり、ＣＡＴＨＩＬＯＮ  ＢＬＵＥ  ＣＤ−ＦＲＬＨ）０．２ｇ／Ｌ、ＣＤ−ＦＢＬＨ０．２ｇ／Ｌ（いずれも保土ヶ谷化学株式会社製のカチオン可染性染料）、硫酸ナトリウム３ｇ／Ｌ、酢酸０．３ｇ／Ｌの染色液中にて９８℃（常圧）で１時間、浴比１：５０で染色を行った。染色乾燥した布帛に下記処方の通常のフツ素樹脂による揆水加工を行った。
【００５５】
（撥水加工処理液組成）
アサヒガードＡＧ７１０ （旭ガラス）６％  
ユニカレジン３８０Ｋ （ユニオン化学）０．３％  
スミテツクスアリセレタＡＣＸ （住友化学）０．１％  
水 ９３．６％  
【００５６】
撥水加工処理液をパツデイング方法により布帛に付与した後、１００℃の温度で乾燥し、次いで１８０℃の度で３０秒間の熱処理を施した。
得られた織物において、経密度１７３本／２．５４ｃｍ、緯密度１６３本／２．５４ｃｍ（ＣＦ＝１９１２）であった。また、該織物において、目付けが５３ｇ／ｍ２で、経の引裂強力が６．５Ｎ、緯の引裂強力が６．１Ｎ、通気度が０．９ｃｃ／ｃｍ２／ｓｅｃと、軽量性、防風性、引裂強力に優れるものであった。染料移行汚染堅牢度は４−５級と染料がイオン結合されている為、染料がブリードされにくく、染色堅牢性に優れるものであった。
次いで、該織物を用いて、ダウンジャケット、ウインドブレーカー、カイト、セールクロス、テント、および寝袋を得たところ、いずれも防風性、染色堅牢性、引裂強力、軽量性に優れるものであった。
【００５７】
［実施例２〜４、比較例１〜６］
実施例１において、５−スルホイソフタル酸ナトリウム及び５−スルホイソフタル酸テトラブチルホスホネートの添加量を表１となるように変更したこと以外は実施例１と同様に実施した。共重合ポリエステルの製造条件と評価結果の詳細を表１に示した。
【００５８】
［実施例５］
テレフタル酸ジメチル１００重量部、５−ナトリウムスルホイソフタル酸ジメチル４．１重量部とエチレングリコール６０重量部の混合物に、酢酸マンガン０．０３重量部、酢酸ナトリウム三水和物０．１２重量部を添加し、１４０℃から２４０℃まで徐々に昇温しつつ、反応の結果生成するメタノールを系外に留出させながらエステル交換反応を行った。その後、正リン酸０．０３重量部を添加し、エステル交換反応を終了させた。
【００５９】
その後、反応生成物に三酸化アンチモン０．０５重量部と５−スルホイソフタル酸テトラブチルホスホネート２．８重量部と水酸化テトラエチルアンモニウム０．３重量部とトリエチルアミン０．００３重量部を添加し、さらにアジピン酸１．５重量部を添加して重縮合槽に移し、２８５℃まで昇温し、３０Ｐａ以下の高真空にて重縮合反応を行い、重縮合槽の攪拌機電力の値が所定電力に到達した段階若しくは所定時間を経過した段階で反応を終了させ、常法に従いチップ化した。それ以降の処理は実施例１と同様に実施した。共重合ポリエステルの製造条件と評価結果の詳細を表１に示した。
【００６０】
［比較例７］
実施例４において、重縮合反応での攪拌機電力の値が低い段階で反応終了させること以外は参考例４と同様に実施した。共重合ポリエステルの製造条件と評価結果の詳細を表
に示した。
【００６１】
［比較例８］
実施例５において、アジピン酸の添加量を表１となるようにする事以外は実施例５と同様に実施した。共重合ポリエステルの製造条件と評価結果の詳細を表１に示した。
【００６２】
［比較例９］
実施例１において、エステル交換反応が終了した段階で、平均分子量４００のポリエチレングリコール（ＰＥＧ４００）を、共重合ポリエステルの重量に対して５重量％となるように添加した後、実施例１と同様の方法で重縮合反応させた。その後のチップ化、繊維化以降の処理については実施例１と同様に実施した。共重合ポリエステルの製造条件と評価結果の詳細を表１に示した。
【００６３】
【表１】
2010180504.tif 000005
【００６４】
［比較例１０］  
固有粘度０．９０のポリエチレンテレフタレートを４つ山扁平断面（凹部６個所）に穿孔された口金より、紡糸温度２９５℃で紡出し、８５０ｍ／ｍｉｎで引き取ったのち、延伸することにより、フィラメントの横断面形状が図１に示すような、くびれ部（短辺の長さＣの最大／最小＝１．２）を３個所有する扁平断面（断面扁平度３．２）のポリエステルマルチフィラメント３６ｄｔｅｘ／１２フィラメント（引っ張り強度３．２ｃＮ／ｄｔｅｘ）を得た。
【００６５】
次いで、撥水樹脂加工を含む常法の分散染色仕上加工を行い、経密度１７５本／２．５４ｃｍ、緯密度１６５本／２．５４ｃｍの平織物を得た（ＣＦ＝１９３５）。
得られた平織物は、目付けが５３ｇ／ｍ２で、経の引裂強力が６．５Ｎ、緯の引裂強力が６．１Ｎ、通気度が０．９ｃｃ／ｃｍ２／ｓｅｃと、軽量性、防風性、引裂強力は同等であったが、染料移行汚染堅牢度は２−３級と染料がブリードされやすく、染色堅牢性に劣るものであった。
【００６６】
［比較例１１］  
実施例１において、フィラメントの横断面形状を丸断面形状に変更すること以外は実施１と同様に実施した。
得られた平織物は、目付けが５４ｇ／ｍ２で、経の引裂強力が４．５Ｎ、緯の引裂強力が４．５Ｎ、通気度が１．５ｃｃ／ｃｍ２／ｓｅｃと、通気性が高く防風性に劣るものであった。染料移行汚染堅牢度は４−５級と染料がイオン結合されている為、染料がブリードされにくく、染色堅牢性に優れるものであった。
【００６７】
［実施例６］  
実施例１において、生機密度を経密度１９６本／２．５４ｃｍ、緯密度１８０本／２．５４ｃｍとすること以外は実施例１と同様にした。 
得られた織物において、経密度２１１本／２．５４ｃｍ、緯密度１９７本／２．５４ｃｍの平織物を得た（ＣＦ＝２３４４）、目付けが６３ｇ／ｍ２で、経の引裂強力が５．０Ｎ、緯の引裂強力が５．０Ｎ、通気度が０．７ｃｃ／ｃｍ２／ｓｅｃと、軽量性、防風性はよいものの、引裂強力が低いものであった。染料移行汚染堅牢度は４−５級と染料がイオン結合されている為、染料がブリードされにくく、染色堅牢性に優れるものであった。
【００６８】
［実施例７］  
実施例１において、生機密度を経密度１３６本／２．５４ｃｍ、緯密度１３３本／２．５４ｃｍとすること以外は実施例１と同様にした。
得られた織物において、経密度１４３本／２．５４ｃｍ、緯密度１３５本／２．５４ｃｍ（ＣＦ＝１５９７）、目付けが４４ｇ／ｍ２で、経の引裂強力が７．０Ｎ、緯の引裂強力が７．０Ｎ、通気度が１．５ｃｃ／ｃｍ２／ｓｅｃと、軽量性、引裂強力はよいものの通気性が高く防風性に劣るものであった。染料移行汚染堅牢度は４−５級と、染料がイオン結合されている為、染料がブリードされにくく、染色堅牢性に優れるものであった。
【産業上の利用可能性】
【００６９】
本発明によれば、優れた防風性と染色堅牢性とを有する共重合ポリエステル繊維織物の製造方法、および該製造方法により得られた共重合ポリエステル繊維織物および繊維製品が提供され、その工業的価値は極めて大である。
【符号の説明】
【００７０】
１  くびれ図
【図１】
2010180504.tif 000007